(57)【要約】【課題】  有機溶剤を含む塗料に希釈剤を添加して塗料を調製する際に、適正な希釈剤の添加量の決定を可能にする。【解決手段】  有機溶剤を含む塗料の粘度と、塗料の温度と、塗料への希釈剤の添加量との関係を示す希釈量決定用チャートによって、課題を解決する。【選択図】図１
2020138993.tif 000002
【特許請求の範囲】
【請求項１】
有機溶剤を含む塗料の粘度と、前記塗料の温度と、前記塗料への希釈剤の添加量との関係を示す、希釈量決定用チャート。
【請求項２】
前記希釈剤の添加量に対応付けして、前記希釈剤を添加した後の前記塗料に含まれる揮発性有機化合物の量の情報を有する、請求項１に記載の希釈量決定用チャート。
【請求項３】
前記揮発性有機化合物の量が、前記希釈剤を添加した後の前記塗料１リットル当たりに含まれる、前記揮発性有機化合物の質量である、請求項２に記載の希釈量決定用チャート。
【請求項４】
前記塗料の粘度と、前記塗料の温度と、前記塗料への希釈剤の添加量との関係を、複数の前記希釈剤の添加量に対応して有する、請求項１〜３のいずれか１項に記載の希釈量決定用チャート。
【請求項５】
前記塗料の粘度と、前記塗料の温度と、前記塗料に添加可能な前記希釈剤の最大添加量との関係を有する、請求項１〜４のいずれか１項に記載の希釈量決定用チャート。
【請求項６】
前記塗料の粘度と、前記塗料の温度と、前記塗料への前記希釈剤の添加量がゼロである場合との関係を有する、請求項１〜５のいずれか１項に記載の希釈量決定用チャート。
【請求項７】
有機溶剤を含む原料塗料に希釈剤を添加して、施工用塗料を調製する塗料の調製方法であって、
前記施工用塗料の温度と、目的とする前記施工用塗料の粘度とを用いて、請求項１〜６のいずれか１項に記載の希釈量決定用チャートを参照して、前記原料塗料に添加する希釈剤の添加量を決定する、塗料の調製方法。
【発明の詳細な説明】
【技術分野】
【０００１】
本発明は、有機溶剤を含む塗料への希釈剤の添加量を決定するための希釈量決定用チャート、および、この希釈量決定用チャートを用いる塗料の調製方法に関する。
【背景技術】
【０００２】
近年、環境悪化を防止するためにＶＯＣ（Volatile Organic Compound，揮発性有機化合物）の排出低減が望まれている。
大きなＶＯＣの排出要因として、塗装が挙げられる。
【０００３】
塗装に用いられる塗料は、一般的に、原材料となる塗料に、希釈剤としてＶＯＣを添加して調製される。塗料の調製は、塗料の種類および施工現場等に応じた、適正な粘度となるように、ＶＯＣによって塗料を希釈することで行われる。
希釈剤の添加量が多くなるほど、施工現場からのＶＯＣの排出量は多くなる。従って、施工現場におけるＶＯＣの排出量を減らすためには、塗料調製時における希釈剤の添加量を低減するのが好ましい。特許文献１には、重合体濃度が高くとも低粘度化でき、ＶＯＣ排出量の削減に貢献する塗料を製造できる重合体溶液が開示されている。
【先行技術文献】
【特許文献】
【０００４】
【特許文献１】国際公開第２０１０／０９５７２２号
【発明の概要】
【発明が解決しようとする課題】
【０００５】
施工時における塗料の粘度は、塗料の温度に影響される。そのため、塗料の粘度は管理が困難であり、施工性に重きをおいて過剰な希釈剤を添加してしまい、余分のＶＯＣを排出してしまう可能性がある。
また、環境基準および塗料の特性等に応じて、調製した塗料中におけるＶＯＣの量が定められる場合も考えられるが、塗料の粘度に対応して希釈剤の添加量を決定すると、希釈剤を添加して調製した塗料のＶＯＣ量が規定値を上回ってしまう場合もある。
特に、ＶＯＣの削減のために高濃度の塗料が求められている昨今では、塗料の粘度が高く設定されやすく、温度変化に伴う粘度変化も繊細となる。したがって、塗料のＶＯＣ量と、現場施工における作業性とを両立することが困難となりやすい。
【０００６】
本発明の目的は、このような従来技術の問題点を解決することにあり、有機溶剤を含む塗料に希釈剤を添加して、施工用の塗料を調製する際に、施工現場において、施工する塗料の温度および施工する塗料の粘度に応じた適正な希釈剤の添加量を決定することを可能にする希釈量決定用チャート、および、この希釈量決定用チャートを用いて塗料への希釈剤の添加量を決定する、塗料の調製方法を提供することにある。
【課題を解決するための手段】
【０００７】
この課題を解決するために、本発明は、以下の構成を有する。
［１］  有機溶剤を含む塗料の粘度と、塗料の温度と、塗料への希釈剤の添加量との関係を示す、希釈量決定用チャート。
［２］  希釈剤の添加量に対応付けして、希釈剤を添加した後の塗料に含まれる揮発性有機化合物の量の情報を有する、［１］に記載の希釈量決定用チャート。
［３］  揮発性有機化合物の量が、希釈剤を添加した後の塗料１リットル当たりに含まれる、揮発性有機化合物の質量である、［２］に記載の希釈量決定用チャート。
［４］  塗料の粘度と、塗料の温度と、塗料への希釈剤の添加量との関係を、複数の希釈剤の添加量に対応して有する、［１］〜［３］のいずれかに記載の希釈量決定用チャート。
［５］  塗料の粘度と、塗料の温度と、塗料に添加可能な希釈剤の最大添加量との関係を有する、［１］〜［４］のいずれか記載の希釈量決定用チャート。
［６］  塗料の粘度と、塗料の温度と、塗料への希釈剤の添加量がゼロである場合との関係を有する、［１］〜［５］のいずれか記載の希釈量決定用チャート。
［７］  有機溶剤を含む原料塗料に希釈剤を添加して、施工用塗料を調製する塗料の調製方法であって、
施工用塗料の温度と、目的とする施工用塗料の粘度とを用いて、［１］〜［６］のいずれかに記載の希釈量決定用チャートを参照して、原料塗料に添加する希釈剤の添加量を決定する、塗料の調製方法。
【発明の効果】
【０００８】
本発明によれば、有機溶剤を含む塗料に希釈剤を添加して、施工用の塗料を調製する際に、施工現場において、施工する塗料の温度および施工する塗料の粘度に応じた適正な希釈剤の添加量を決定することができ、施工現場におけるＶＯＣの排出を低減できる。
【図面の簡単な説明】
【０００９】
【図１】本発明の希釈量決定用チャートの一例を示す図である。
【図２】本発明の希釈量決定用チャートの別の例を示す図である。
【図３】希釈剤の添加量と、調製した塗料１リットル当たりの希釈剤量との関係を示す希釈量決定用チャートの一例である。
【発明を実施するための形態】
【００１０】
本発明における用語の意味は以下の通りである。
「〜」を用いて表される数値範囲は、「〜」の前後に記載される数値を下限値および上限値として含む範囲を意味する。
（メタ）アクリルとは、アクリルおよびメタクリルの総称である。
単位とは、単量体が重合して直接形成された、上記単量体１分子に基づく原子団と、上記原子団の一部を化学変換して得られる原子団との総称である。なお、重合体が含む全単位に対する、それぞれの単位の含有量（モル％）は、重合体を核磁気共鳴スペクトル（ＮＭＲ）法により分析して求められる。
固形分とは、塗料等が溶媒を含む場合に、溶媒を除去して残存する成分である。なお、塗料等の固形分を構成する成分に関して、その性状が液体状であっても、固形分とみなす。固形分の質量は、塗料等の１ｇを１３０℃で２０分加熱した後に残存する質量として求められる。
【００１１】
以下、本発明の希釈量決定用チャートおよび塗料の調製方法について、添付の図面に示される好適実施例を基に詳細に説明する。
【００１２】
図１に、或る塗料に、所定の希釈剤を添加した際における、本発明の希釈量決定用チャートの一例を示す。
図１に示す本発明の希釈量決定用チャートは、塗料の温度と、希釈剤を添加した施工に用いる塗料の粘度との関係を、希釈剤を添加する前の塗料１Ｌ（リットル）当たりの希釈剤の添加量毎に示したものである。なお、塗料の温度は、施工時に塗料の温度調節をした場合を除き、一般的に、施工現場の環境温度に一致する。
また、本例においては、一例として、希釈剤を添加する前の塗料１Ｌ当たりの希釈剤の添加量としているが、本発明の希釈量決定用チャートは、これに制限はされない。すなわち、本発明の希釈量決定用チャートにおいて、希釈剤を添加する前の塗料の単位量は、例えば、５Ｌ、１０Ｌおよび２０Ｌなど、適宜、設定した量でよい。すなわち、本発明の希釈量決定用チャートは、例えば、塗料の温度と、希釈剤を添加した施工に用いる塗料の粘度との関係を、希釈剤を添加する前の塗料５Ｌ当たりの希釈剤の添加量毎に示したものであってもよい。
希釈剤を添加する前の塗料が、主剤と硬化剤とからなる場合には、希釈剤を添加する前の塗料とは、主剤と硬化剤とを混合したものを示す。
以下の説明では、希釈剤を添加する前の塗料を原料塗料、原料塗料に希釈剤を添加して調製した、施工（塗工）に用いる塗料を施工用塗料、ともいう。
なお、原料塗料には、ＶＯＣを含まない主剤のみからなる原料塗料、ＶＯＣを含む主剤のみからなる原料塗料、ＶＯＣを含む主剤とＶＯＣを含まない硬化剤とからなる原料塗料、共にＶＯＣを含む主剤と硬化剤とからなる原料塗料、および、ＶＯＣを含まない主剤とＶＯＣを含む硬化剤とからなる原料塗料など、様々な形態の原料塗料が有り得る。本発明の希釈量決定用チャートは、これらの全ての形態の原料塗料を対象とする。
【００１３】
図１に示す希釈量決定用チャートにおいて、粘度は、ＩＳＯオリフィスカップＮｏ．６を用いて測定した粘度であり、単位は（秒）である。なお、ＩＳＯオリフィスカップは、『ＩＳＯ規格の手持ち型粘度カップ』および『手持ち型ＩＳＯカップ』とも呼ばれている。
この粘度は、具体的には、塗料にＩＳＯオリフィスカップＮｏ．６（オリフィス径６ｍｍ）を漬け込み、ＩＳＯオリフィスカップを塗料から引き揚げた時点から、ＩＳＯオリフィスカップのノズルから塗料が落ちるのが途切れた時点までの、塗料の滴下時間（秒）である。図１に示す希釈量決定用チャートでは、縦軸の粘度（秒）は対数を取っている。
なお、本例は、一例として、粘度の測定にＩＳＯオリフィスカップＮｏ．６を用いているが、本発明は、これに制限はされない。すなわち、ＩＳＯオリフィスカップは、Ｎｏ．４カップおよびＮｏ．８カップなど、いずれのオリフィス径のカップを用いてもよい。
また、塗料の粘度を測定するカップ（オリフィスカップ）としては、例えばＤＩＮカップなど、様々なカップが知られているが、測定原理がＩＳＯカップを同様のものであれば、公知の全てのカップが利用可能である。すなわち、本例では、一般的なカップとしてＩＳＯカップを例示したものである。しかしながら、規格汎用性の観点からは、ＩＳＯカップを用いるのが好ましい。
【００１４】
希釈剤としては、アルコール、ケトン、エステル、炭化水素等が挙げられ、より具体的には、メタノール、エタノール、ブタノール、アセトン、メチルエチルケトン、メチルイソブチルケトン、キシレン、トルエン、酢酸エチル、酢酸ブチル、ミネラルスピリット（ミネラルシンナー、ペトロリウムスピリット、ホワイトスピリット、ミネラルターペン等）等のＶＯＣが挙げられる。
図１に示す希釈量決定用チャートにおいて、図中一番上の一点鎖線は、原料塗料すなわち希釈剤の添加量が０ｇの場合における、塗料の温度と塗料の粘度との関係、および、この際における塗料１Ｌ当たりのＶＯＣの量が３５０ｇ／Ｌであることも示されている（０ｇ：ＶＯＣ３５０）。すなわち、本例においては、原料塗料にも、ＶＯＣが含まれている。
また、図中一番下の二点鎖線は、原料塗料に、添加可能な最大量の希釈剤を添加した場合における、施工用塗料の温度と施工用塗料の粘度との関係、および、この際における施工用塗料１Ｌ当たりのＶＯＣの量を示している。本例において、原料塗料に添加可能な希釈剤の最大量は原料塗料１Ｌ当たり４００ｇであり、この際における施工用塗料１Ｌ当たりのＶＯＣの量は４２０ｇ／Ｌである（４００ｇ：ＶＯＣ４２０）。なお、原料塗料に添加可能な希釈剤の最大量は、一例として、環境基準、施工現場における施工用塗料１Ｌの当たりのＶＯＣの量（ｇ／Ｌ）の上限（ＶＯＣの量の規制値）、塗料の特性に応じた最大添加量、および、推奨される最小粘度等に応じて、適宜、設定される。
【００１５】
以下の説明では、施工用塗料１Ｌ当たりのＶＯＣの量（ｇ／Ｌ）を、単に『ＶＯＣ量』ともいう。
また、以下の説明では、希釈剤の添加量は、原料塗料１Ｌ当たりへの希釈剤の添加量とし、『原料塗料１Ｌ当たり』等の記載は省略する。
さらに、以下の説明において、特に断りが無い限り、塗料の温度および塗料の粘度とは、希釈剤を添加した後の塗料の温度および粘度、すなわち、施工用塗料の温度および粘度を示すものとする。なお、原料塗料に希釈剤を添加しない場合には、原料塗料が施工用塗料となる（一点鎖線の場合）。
【００１６】
図１に示す希釈量決定用チャートには、これ以外にも、希釈剤を４０ｇ添加した場合における、塗料の温度と粘度との関係、およびＶＯＣ量（４０ｇ：ＶＯＣ量３５７）；
希釈剤を８０ｇ添加した場合における、塗料の温度と塗料の粘度との関係、およびＶＯＣ量（８０ｇ：ＶＯＣ量３６４）；
希釈剤を１２０ｇ添加した場合における、塗料の温度と塗料の粘度との関係、およびＶＯＣ量（１２０ｇ：ＶＯＣ量３７１）；
希釈剤を１６０ｇ添加した場合における、塗料の温度と塗料の粘度との関係、およびＶＯＣ量（１６０ｇ：ＶＯＣ量３７８）；
希釈剤を２００ｇ添加した場合における、塗料の温度と塗料の粘度との関係、およびＶＯＣ量（２００ｇ：ＶＯＣ量３８５）；
希釈剤を２４０ｇ添加した場合における、塗料の温度と塗料の粘度との関係、およびＶＯＣ量（２４０ｇ：ＶＯＣ量３９２）；
希釈剤を２８０ｇ添加した場合における、塗料の温度と塗料の粘度との関係、およびＶＯＣ量（２８０ｇ：ＶＯＣ３９９）；
希釈剤を３２０ｇ添加した場合における、塗料の温度と塗料の粘度との関係、およびＶＯＣ量（３２０ｇ：ＶＯＣ量４０６）；ならびに、
希釈剤を３６０ｇ添加した場合における、塗料の温度と塗料の粘度との関係、およびＶＯＣ量（３６０ｇ：ＶＯＣ量４１３）；も示されている。
【００１７】
このような本発明の希釈量決定用チャートを用いることにより、以下のような、希釈剤の添加量の管理、施工用塗料におけるＶＯＣ量の管理、施工用塗料の粘度調節、および、希釈剤の添加量の決定を行うことができる。
まず、図示例の希釈量決定用チャートには、塗料に、添加可能な最大量（４００ｇ）の希釈剤を添加した際における、塗料の温度と塗料の粘度との関係が示されている（４００ｇ：ＶＯＣ量４２０）。従って、この希釈量決定用チャートから、この原料塗料には、４００ｇ以上の希釈剤を添加してはいけないことが分かる。
また、施工現場において、施工用塗料のＶＯＣ量の上限が規制されている場合にも、図示例の希釈量決定用チャートを用いることで、規制の範囲内において添加できる希釈剤の最大量を知見できる。例えば、施工現場において、ＶＯＣ量の上限がＶＯＣ量４００（４００ｇ／Ｌ）に規制されている場合には、図示例の希釈量決定用チャートから、希釈剤の添加量を２８０ｇ以下にすれば、施工用塗料が、施工現場におけるＶＯＣ量４００の上限の規制を守れることを知見できる。言い換えれば、２８０ｇ以上の希釈剤を添加しないと、適正な粘度の施工用塗料を調製できない場合には、ＶＯＣ量４００の規制がある現場では、この施工用塗料による施工ができないことが知見できる。
さらに、図１に示す希釈量決定用チャートを用いることで、目的とする粘度に対して、この施工用塗料による施工が可能か否かの判断もできる。例えば、所望の粘度が４０秒以下であるとすると、塗料の温度が１４℃以下の場合には、添加可能な最大量である４００ｇの希釈剤を添加しても、塗料の粘度は４０秒以下にはならない。従って、この場合には、希釈量決定用チャートから、塗料の温度が１４℃以下の場合には、この施工用塗料が使用できないことが分かる。
【００１８】
また、図１に示す希釈量決定用チャートを用いることにより、塗料の温度と、目的とする粘度とに応じた、希釈剤の添加量を知見できる。
例えば、塗料の温度が２５℃である場合に、目的とする塗料の粘度が４０秒であれば、希釈量決定用チャートを用いることで、希釈剤を１６０〜２００ｇ添加すれば、目的とする粘度の塗料が調製できることが知見でき、また、目的とする粘度が５０秒である場合には、希釈量決定用チャートを用いることで、希釈剤を０〜４０ｇ、添加すれば、目的とする粘度の塗料が調製できることが知見できる。
さらに、目的とする塗料の粘度が４０秒である場合に、塗料の温度が２０℃であれば、希釈量決定用チャートを用いることで、希釈剤を２８０ｇ添加すれば、目的とする粘度の塗料が調製できることが知見でき、塗料の温度が１５℃であれば、希釈剤を３６０〜４００ｇ、添加すれば、目的とする粘度の塗料が調製できることが知見できる。
すなわち、図１に示す希釈量決定用チャートを用いることで、塗料の温度、および、目的とする塗料の粘度に応じて、希釈剤の適正な添加量を決定でき、過剰な量の希釈剤の添加に起因するＶＯＣ排出の抑制等を図れる。
【００１９】
本発明の希釈量決定用チャートは、図示例に制限はされず、有機溶剤を含む塗料の粘度と、塗料の温度と、塗料への希釈剤の添加量との関係を示すものであれば、各種の態様が利用可能である。
例えば、本発明の希釈量決定用チャートは、図２に示すような、原料塗料における、塗料の温度と塗料の粘度との関係およびＶＯＣ量（０ｇ：ＶＯＣ量３５０）、添加可能な最大量の希釈剤を添加した場合における、塗料の温度と塗料の粘度との関係およびＶＯＣ量（４００ｇ：ＶＯＣ量４２０）、ならびに、添加可能な最大量の半分の希釈剤を添加した場合における、塗料の温度と塗料の粘度との関係およびＶＯＣ量（２００ｇ：ＶＯＣ量３８５）を示すチャートであってもよい。
あるいは、本発明の希釈量決定用チャートは、原料塗料における、塗料の温度と塗料の粘度との関係およびＶＯＣ量（０ｇ：ＶＯＣ量３５０）、ならびに、添加可能な最大量の希釈剤を添加した場合における、塗料の温度と塗料の粘度との関係およびＶＯＣ量（４００ｇ：ＶＯＣ量４２０）を示すチャートであってもよい。
さらに、本発明の希釈量決定用チャートは、添加可能な最大量の希釈剤を添加した場合における、塗料の温度と塗料の粘度との関係およびＶＯＣ量（４００ｇ：ＶＯＣ量４２０）のみを示すものであってもよい。
【００２０】
図１および図２に示す希釈量決定用チャートにおいては、好ましい態様として、塗料の温度と塗料の粘度との関係に加えて、希釈剤の添加量に応じた施工用塗料のＶＯＣ量も示されているが、本発明は、これに制限はされず、希釈剤の添加量に応じた施工用塗料のＶＯＣ量は、無くてもよい。
または、本発明の希釈量決定用チャートに対応付けして、図３に示すような、原料塗料１Ｌ当たりの希釈剤の添加量と、ＶＯＣ量との関係を示す希釈量決定用チャートを付加してもよい。
【００２１】
図１および図２に示す希釈量決定用チャートにおいては、塗料の温度と塗料の粘度との関係は、直線で示されているが、本発明は、これに制限はされない。すなわち、塗料の温度と塗料の粘度との関係は、塗料および希釈剤の特性に応じて、塗料の温度と塗料の粘度との関係が曲線で示されてもよく、直線で示される領域と曲線で示される領域とを有してもよい。例えば、塗料の温度が高くなるにしたがって、粘度の低下の程度が小さくなる、すなわち、塗料の温度と塗料の粘度との関係が横ばいに近くなるような希釈量決定用チャートであってもよい。
【００２２】
本発明の希釈量決定用チャートは、印刷物等のいわゆるハードコピーであってもよく、ディスプレイ等の表示装置に表示される、いわゆるソフトコピーであってもよく、パーソナルコンピュータおよびタブレットコンピュータ等のコンピュータに記憶され、目的とする粘度および塗料の温度を入力すると、入力されたデータに応じた希釈剤の添加量およびＶＯＣ（Volatile Organic Compounds）量を出力する、いわゆる、ＬＵＴ（Lookup table）であってもよい。
【００２３】
塗料には、有機溶剤が含まれる。有機溶剤の具体例としては、希釈剤として上述したＶＯＣが挙げられる。
塗料には、硬化性樹脂および硬化剤が含まれていてもよい。
通常、硬化性樹脂は主剤に含まれ、主剤と硬化剤とは別々に取り扱われ、使用時に両者を混合して、塗料を作製する。
硬化性樹脂としては、架橋性基を有する樹脂であればよい。架橋性基の具体例としては、水酸基、カルボキシ基、アミノ基、エポキシ基、オキセタニル基、加水分解性シリル基が挙げられる。樹脂の具体例としては、含フッ素樹脂、ポリエステル樹脂、（メタ）アクリル樹脂、ウレタン樹脂、シリコーン樹脂が挙げられる。
【００２４】
硬化性樹脂としては、架橋性基を有する含フッ素重合体（以下、特定重合体ともいう。）を用いる場合において、本発明の効果は特に顕著である。特定重合体を高濃度で含む塗料は、粘度が高くなりやすいため、特定重合体を含む低ＶＯＣの施工用塗料を調製することには困難を伴う場合が多い。したがって、本発明によれば、このような場合であっても容易に施工用塗料を調製できる。
【００２５】
特定重合体は、フルオロオレフィンに基づく単位（以下、単位Ｆともいう。）を有する。
フルオロオレフィンは、水素原子の１個以上がフッ素原子で置換されたオレフィンである。フルオロオレフィンは、フッ素原子で置換されていない水素原子の１個以上が塩素原子で置換されていてもよい。
フルオロオレフィンの具体例としては、ＣＦ２＝ＣＦ２、ＣＦ２＝ＣＦＣｌ、ＣＦ２＝ＣＨＦ、ＣＨ２＝ＣＦ２、ＣＦ２＝ＣＦＣＦ３、ＣＦ２＝ＣＨＣＦ３、ＣＦ３ＣＨ＝ＣＨＦ、ＣＦ３ＣＦ＝ＣＨ２が挙げられる。フルオロオレフィンは、２種以上を併用してもよい。
単位Ｆの含有量は、特定重合体が含む全単位に対して、２０〜７０モル％が好ましく、３０〜６０モル％が特に好ましい。
【００２６】
特定重合体は、架橋性基を有する単位（以下、単位Ａ１ともいう。）を有する。
架橋性基の定義は、上述した通りである。特定重合体が有する架橋性基としては、水酸基またはカルボキシ基が好ましく、水酸基が特に好ましい。
【００２７】
単位Ａ１としては、不飽和カルボン酸、（メタ）アクリル酸、アリルアルコール、又は、水酸基を有する、ビニルエーテル、ビニルエステル、アリルエーテル、アリルエステル、（メタ）アクリル酸エステル等に基づく単位、もしくは該単位が含む架橋性基を異なる架橋性基に変換させて得られる単位が挙げられる。特定重合体は、異なる２以上の架橋性基を有していてもよい。
【００２８】
単位Ａ１を構成する単量体の具体例としては、ＣＨ２＝ＣＨＣＯＯＨ、ＣＨ（ＣＨ３）＝ＣＨＣＯＯＨ、ＣＨ２＝Ｃ（ＣＨ３）ＣＯＯＨ、式ＣＨ２＝ＣＨ（ＣＨ２）ｎ２ＣＯＯＨで表される化合物（ただし、ｎ２は１〜１０の整数を示す。）、ＣＨ２＝ＣＨＯ−ＣＨ２−ｃｙｃｌｏＣ６Ｈ１０−ＣＨ２ＯＨ、ＣＨ２＝ＣＨＣＨ２Ｏ−ＣＨ２−ｃｙｃｌｏＣ６Ｈ１０−ＣＨ２ＯＨ、ＣＨ２＝ＣＨＯＣＨ２ＣＨ２ＯＨ、ＣＨ２＝ＣＨＣＨ２ＯＣＨ２ＣＨ２ＯＨ、ＣＨ２＝ＣＨＯＣＨ２ＣＨ２ＣＨ２ＣＨ２ＯＨ、ＣＨ２＝ＣＨＣＨ２ＯＣＨ２ＣＨ２ＣＨ２ＣＨ２ＯＨ、ＣＨ２＝ＣＨＣＯＯＣＨ２ＣＨ２ＯＨ、ＣＨ２＝Ｃ（ＣＨ３）ＣＯＯＣＨ２ＣＨ２ＯＨが挙げられる。なお、「−ｃｙｃｌｏＣ６Ｈ１０−」はシクロへキシレン基を表し、「−ｃｙｃｌｏＣ６Ｈ１０−」の結合部位は、通常１，４−である。
【００２９】
単位Ａ１の含有量は、特定重合体が含む全単位に対して、０．５〜３５モル％が好ましく、３〜２５モル％がより好ましい。
【００３０】
特定重合体は、架橋性基を有さない単位（以下、単位Ａ２ともいう。）を含んでいてもよい。単位Ａ２としては、架橋性基を有さない、ビニルエーテル、ビニルエステル、アリルエーテル、アリルエステル、（メタ）アクリル酸エステル、オレフィン等に基づく単位が挙げられ、より具体的には、エチルビニルエーテル、ｔｅｒｔ−ブチルビニルエーテル、２−エチルヘキシルビニルエーテル、シクロヘキシルビニルエーテル、酢酸ビニル、ピバル酸ビニル、バーサチック酸ビニル、安息香酸ビニル、ｔｅｒｔ−ブチル安息香酸ビニル、ｔｅｒｔ−ブチル（メタ）アクリレート、ベンジル（メタ）アクリレートが挙げられる。
【００３１】
特定重合体が単位Ａ２を含む場合、単位Ａ２の含有量は、特定重合体が含む全単位に対して、１〜７０モル％が好ましく、１０〜５０モル％が特に好ましい。
【００３２】
特定重合体の数平均分子量は、３，０００〜３０，０００が好ましく、５，０００〜２０，０００がより好ましい。
【００３３】
特定重合体としては、「ルミフロン」シリーズ（ＡＧＣ社商品名）、「Ｋｙｎａｒ」シリーズ（アルケマ社商品名）、「ゼッフル」シリーズ（ダイキン工業社商品名）、「Ｅｔｅｒｆｌｏｎ」シリーズ（エターナル社商品名）、「Ｚｅｎｄｕｒａ」シリーズ（Ｈｏｎｅｙｗｅｌｌ社商品名）等の市販品が好適に用いられる。
【００３４】
硬化剤は、架橋性基と反応し得る基を１分子中に２以上有する化合物である。硬化剤と、硬化性樹脂が含む架橋性基とが反応することで、硬化性樹脂同士が架橋する。硬化剤は、架橋性基と反応し得る基を、通常２〜３０有する。
硬化性樹脂が水酸基を有する場合の硬化剤は、イソシアネート基またはブロック化イソシアネート基を１分子中に２以上有する化合物が好ましい。
硬化性樹脂がカルボキシ基を有する場合の硬化剤は、エポキシ基、カルボジイミド基、オキサゾリン基またはβ−ヒドロキシアルキルアミド基を、１分子中に２以上有する化合物が好ましい。
硬化性樹脂が水酸基およびカルボキシ基の両方を有する場合は、イソシアネート基またはブロック化イソシアネート基を１分子中に２以上有する化合物と、エポキシ基、カルボジイミド基、オキサゾリン基またはβ−ヒドロキシアルキルアミド基を１分子中に２以上有する化合物と、を併用するのが好ましい。
【００３５】
塗料中の硬化剤の含有量は、塗料中の硬化性樹脂１００質量部に対して、１〜２００質量部が好ましく、１０〜１５０質量部がより好ましい。
【００３６】
塗料は、上記成分以外の他の成分を含んでいてもよく、硬化触媒、紫外線吸収剤、光安定剤、フィラー（シリカ等の無機フィラー、樹脂ビーズ等の有機フィラー等）、つや消し剤、レベリング剤、表面調整剤、脱ガス剤、充填剤、熱安定剤、増粘剤、分散剤、界面活性剤、帯電防止剤、防錆剤、シランカップリング剤、防汚剤、低汚染化処理剤を含んでもよい。
【００３７】
なお、上記では塗料が硬化剤を含む態様について述べたが、硬化剤を含まない塗料であってもよい。その場合、塗料中には、通常、樹脂および溶媒が含まれる。樹脂としては、含フッ素重合体が好ましい。この含フッ素重合体は、単位Ｆのみを含んでもよく、単位Ｆとフルオロオレフィン以外のフッ素原子を含む単量体に基づく単位とを含んでもよく、単位Ｆとフッ素原子を含まない単量体に基づく単位とを含んでもよい。
単位Ｆのみを含む含フッ素重合体としては、フルオロオレフィンの単独重合体、フルオロオレフィンの二種以上の共重合体等が挙げられる。単位Ｆのみを含む含フッ素重合体としては、具体的には、ポリテトラフルオロエチレン、ポリクロロトリフルオロエチレン、テトラフルオロエチレン−ヘキサフルオロプロピレン共重合体、ポリビニリデンフルオリド等が挙げられる。
単位Ｆと、フルオロオレフィン以外のフッ素原子を含む単量体に基づく単位とを含む含フッ素重合体としては、フルオロオレフィン−ペルフルオロ（アルキルビニルエーテル）共重合体等が挙げられ、具体的には、テトラフルオロエチレン−ペルフルオロ（アルキルビニルエーテル）共重合体が挙げられる。
【００３８】
本発明は、低ＶＯＣの塗料、具体的にはＶＯＣ含有量が規定量以下（たとえば、４２０ｇ／Ｌ以下）である施工用塗料を製造および施工する場合において、施工現場における施工用塗料のＶＯＣ含有量の管理に貢献しつつ施工現場の作業性および効率を向上させるため、ＶＯＣ排出量削減の促進に寄与できる。
特に本発明は、主剤と硬化剤とを混合して製造される低ＶＯＣの施工用塗料を製造および施工する場合であって、低ＶＯＣの主剤（たとえば固形分濃度６５質量％以上、より好ましくは固形分濃度７０質量％以上）を用いる場合に効果的である。
【図１】
2020138993.tif 000003
【図２】
2020138993.tif 000004
【図３】
2020138993.tif 000005